(57)【要約】【課題】高飽和磁束密度で高比抵抗の軟磁性材料による安価に製造可能な高周波用磁心を提供すること。【解決手段】本発明の高周波用磁心（磁気コア）の場合、軟磁性金属粉末に対する軟磁性フェライト粉末の体積分率を１〜１０％として成る合金混合粉末に対して質量比で５％以下のバインダを混合した混合物を成形して得られる成形体から成ることを基本とし、更に軟磁性フェライト粉末については、粒径０．１μｍ以下の粒子が軟磁性金属粉末における金属粒子間に存在して成るか、或いはフェライトメッキ法により粒径０．１μｍ以下の粒子が軟磁性金属粉末の表面を被覆して成るもので、その一例（後者）の周波数（ｋＨｚ）に対する複素透磁率（実部）μ′の特性Ｅ１は、従来の特性Ｃ１と比べて明らかに高い複素透磁率（実部）μ′を持ち、しかも特性Ｃ１の場合と同等の周波数特性を持っている。【選択図】図３
2006287004.tif 000002
【特許請求の範囲】
【請求項１】
軟磁性金属粉末に対する軟磁性フェライト粉末の体積分率を１〜１０％として成る合金混合粉末に対して質量比で５％以下のバインダを混合した混合物を成形して得られる成形体から成ることを特徴とする高周波用磁心。
【請求項２】
請求項１記載の高周波用磁心において、前記軟磁性フェライト粉末は、粒径０．１μｍ以下の粒子が前記軟磁性金属粉末における金属粒子間に存在して成るか、或いは粒径０．１μｍ以下の粒子が該軟磁性金属粉末の表面を被覆して成ることを特徴とする高周波用磁心。
【請求項３】
請求項１又は２記載の高周波用磁心において、前記軟磁性フェライト粉末は、少なくとも第一鉄イオンを含んだ金属塩溶液に対して酸化剤を加えた反応液を反応させて作製されたスピネル型フェライト粉末であることを特徴とする高周波用磁心。
【請求項４】
請求項３記載の高周波用磁心において、前記反応液は、前記軟磁性金属粉末との濡性を改善させるための界面活性剤を含有していることを特徴とする高周波用磁心。
【請求項５】
請求項１〜４の何れか一つに記載の高周波用磁心において、前記軟磁性金属粉末は、粒径１５０μｍ以下の非晶質合金粉末であることを特徴とする高周波用磁心。
【請求項６】
請求項５記載の高周波用磁心において、前記非晶質合金粉末の中心粒径よりも細かい中心粒径を有し、且つ硬度が低い軟磁性合金粉末を体積比で５％〜５０％添加して成ることを特徴とする高周波用磁心。
【請求項７】
請求項５又は６記載の高周波用磁心において、前記非晶質合金粉末は、長軸／短軸の比であるアスペクト比が１〜３の範囲にあることを特徴とする高周波用磁心。
【請求項８】
請求項１〜７の何れか一つに記載の高周波用磁心において、前記成形体は、成形後に前記合金混合粉末のキュリー点以上で熱処理され、且つ該合金混合粉末の粒子間に生成される介在物の少なくとも一部にＳｉＯ２が含まれて成ることを特徴とする高周波用磁心。
【請求項９】
請求項１〜８の何れか一つに記載の高周波用磁心に対して巻線を少なくとも巻回数１ターン以上巻回して成ることを特徴とするインダクタンス部品。
【請求項１０】
請求項９記載のインダクタンス部品において、前記高周波用磁心における磁路の一部にギャップが設けられて成ることを特徴とするインダクタンス部品。
【発明の詳細な説明】
【技術分野】
【０００１】
本発明は、主として軟磁性材料を用いた高周波用磁心及びそれを用いたインダクタンス部品に関する。
【背景技術】
【０００２】
従来、一般的に高周波用磁心の材料としては、主にソフトフェライト，高珪素鋼，アモルファス，圧紛磁心等が使用されている。これらの材料が使用される理由は、ソフトフェライトの場合のように材料自体の比抵抗が高いためか、或いはその他の合金材料の場合のように薄板化したり、粉末化して材料自体の比抵抗が低くても渦電流を小さくできるためである。又、これらの合金材料は、使用する周波数や用途で使い分けられるが、その理由を抜粋して説明すると、ソフトフェライトのように比抵抗が高い材料では飽和磁束密度が低く、高珪素鋼のように飽和磁束密度が高い材料では比抵抗が低く、飽和磁束密度及び比抵抗の何れにおいても高い磁性材料が提供されていないことによる。
【０００３】
ところで、最近の各種電子機器の急激な小型化や高機能化を達成するためのコイル・トランスの場合には、小型で大きな直流電流下においても高インダクタンスであることが求められており、それを達成するには磁心の飽和磁束密度と高周波での損失特性とを同時に向上させることが必要視されている。又、巻線コイルの電気抵抗に起因する銅損によってコイル・トランスが発熱する量も増大しており、この温度上昇を抑制するための方法として、巻線回数を減らすことができる高透磁率で低損失の磁心が求められている。
【０００４】
しかしながら、ソフトフェライトの場合、飽和磁束密度を向上させることは検討されてはいるものの、殆ど改善されてないのが実情である。又、高珪素鋼やアモルファスの場合、合金材料自体の飽和磁束密度は高いものの、高周波帯域用に対応させるためには、高周波帯域に至る程、薄板化しなければならず、その積層磁心は占積率の低下により飽和磁束密度の低下を招くようになる。更に、圧紛磁心の場合、微細な粉末粒子間に絶縁物質を挿入することによって高比抵抗化を図った上、高密度成形をすれば高飽和磁束密度を達成できる可能性はあるものの、使用される軟磁性粉末の飽和磁化を高めることや粉末粒子間の絶縁を取りながら高密度に成形体を成形する方法が現状で確立されていない等の難題がある。
【０００５】
そこで、このような飽和磁束密度及び比抵抗が何れも高い磁性材料が得難いという問題を改善するための技術として、軟磁性粉末にフェライト粉末を被覆する方法（特許文献１，特許文献２参照）、更に改良された方法として湿式フェライト形成法を利用して金属粉末の表面にフェライトを被覆する方法（特許文献３参照）やフェライト成分の水溶液に浸潰して加熱する方法（特許文献４参照）が提案されており、その他にもフェライト成分を含む水溶液に金属粉末を投入して適当な反応条件で金属粉末の表面にフェライト微粒子を被覆する方法（特許文献５参照）やフェライトコーティングした粉末を金型成形して圧粉磁心として評価する方法（特許文献６参照）が提案されている。
【０００６】
【特許文献１】特開平０４−３５２４０３号公報（要約）
【特許文献２】特開平０４−２４２９０３号公報（要約）
【特許文献３】特開平０７−０７８７１１号公報（要約）
【特許文献４】特開平０５−０３６５１４号公報（要約）
【特許文献５】特開昭６３−０６５０８５号公報（要約）
【特許文献６】特開平１１−００１７０２号公報（要約）
【発明の開示】
【発明が解決しようとする課題】
【０００７】
特許文献１や特許文献２に係る技術の場合、金属粉末にフェライト粉末を混合することにより、金属粉末粒子間の絶縁と成形体に占める磁性体の割合の増加とを同時に図り、成形体の透磁率の向上と周波数特性の改善とを同時に達成しているが、ここで用いられているＮｉＺｎフェライト粉末は焼結体を粉砕したものであり、その粉末粒径には限界があるために成形体の粉末充填率を充分に向上させることができず、結果として成形体中に含有される磁性粉の割合を高められないことにより、高透磁率化を十分に達成し難いという問題がある。
【０００８】
又、特許文献３に係る技術の場合、金属粉末の表面をフェライト微粒子で被覆するものであるために特許文献１や特許文献２に係る技術と比べて成形体の粉末充填率を向上させる効果は優れていると考えられるが、この場合には金属粉末を酸化物ゲル中に分散させた後に乾燥・熱処理する工程を要するものであり、同様に特許文献４に係る技術の場合でもフェライト成分の水溶液に浸潰して加熱する工程を要するものであるため、何れにおいても製造工程が複雑となって量産化には適さず、結果として安価に製造し難いという問題がある。
【０００９】
更に、特許文献５に係る技術の場合、フェライト成分を含む水溶液に金属粉末を投入して適当な反応条件で金属粉末の表面にフェライト微粒子を被覆するものであるために特許文献３や特許文献４に係る技術と比べて量産化を具現できると考えられるが、この場合には金型等で圧縮成形するために必要な強固なフェライト被覆を行う技術とは全く異なっているため、コイルの高周波用磁心の作製に適用することは困難なものとなっている。
【００１０】
加えて、特許文献６に係る技術の場合、フェライトコーティングした粉末を金型成形して圧粉磁心として評価するものであるが、ここではフェライトコーティング工程を非酸化雰囲気で処理しなければならず、圧粉磁心を安価に製造することができないという問題がある。
【００１１】
要するに、特許文献１乃至特許文献６のような周知技術の場合、何れについても最近の高飽和磁束密度で高比抵抗が求められる高周波用磁心に適用可能な軟磁性材料を安価に製造することができないというのが実情である。
【００１２】
本発明は、このような問題点を解決すべくなされたもので、その技術的課題は、高飽和磁束密度で高比抵抗の軟磁性材料による安価に製造可能な高周波用磁心及びそれを用いたインダククンス部品を提供することにある。
【課題を解決するための手段】
【００１３】
本発明によれば、軟磁性金属粉末に対する軟磁性フェライト粉末の体積分率を１〜１０％として成る合金混合粉末に対して質量比で５％以下のバインダを混合した混合物を成形して得られる成形体から成る高周波用磁心が得られる。
【００１４】
又、本発明によれば、上記高周波用磁心において、軟磁性フェライト粉末は、粒径０．１μｍ以下の粒子が軟磁性金属粉末における金属粒子間に存在して成るか、或いは粒径０．１μｍ以下の粒子が該軟磁性金属粉末の表面を被覆して成る高周波用磁心が得られる。
【００１５】
更に、本発明によれば、上記何れかの高周波用磁心において、軟磁性フェライト粉末は、少なくとも第一鉄イオンを含んだ金属塩溶液に対して酸化剤を加えた反応液を反応させて作製されたスピネル型フェライト粉末である高周波用磁心が得られる。この高周波用磁心において、反応液は、軟磁性金属粉末との濡性を改善させるための界面活性剤を含有していることが好ましい。
【００１６】
加えて、本発明によれば、上記何れか一つの高周波用磁心において、軟磁性金属粉末は、粒径１５０μｍ以下の非晶質合金粉末である高周波用磁心が得られる。この高周波用磁心において、非晶質合金粉末の中心粒径よりも細かい中心粒径を有し、且つ硬度が低い軟磁性合金粉末を体積比で５％〜５０％添加して成ることは好ましく、更に非晶質合金粉末は、長軸／短軸の比であるアスペクト比が１〜３の範囲にあることが好ましい。
【００１７】
一方、本発明によれば、上記何れか一つの高周波用磁心において、成形体は、成形後に合金混合粉末のキュリー点以上で熱処理され、且つ該合金混合粉末の粒子間に生成される介在物の少なくとも一部にＳｉＯ２が含まれて成る高周波用磁心が得られる。
【００１８】
他方、本発明によれば、上記何れか一つの高周波用磁心に対して巻線を少なくとも巻回数１ターン以上巻回して成るインダクタンス部品が得られる。このインダクタンス部品において、高周波用磁心における磁路の一部にギャップが設けられて成ることは好ましい。
【発明の効果】
【００１９】
本発明の高周波用磁心の場合、軟磁性金属粉末に軟磁性フェライト粉末を適量の体積分率を１〜１０％として成る合金混合粉末に対して質量比で５％以下のバインダを混合した混合物を成形して得られる成形体から成ることを基本とし、更に軟磁性フェライト粉末については、粒径０．１μｍ以下の粒子が軟磁性金属粉末における金属粒子間に存在して成るか、或いはフェライトメッキ法により粒径０．１μｍ以下の粒子が軟磁性金属粉末の表面を被覆して成るものとすることにより、従来の圧粉磁心では必須とされていた粉末粒子間に介在する非磁性絶縁材を軟磁性フェライト粉末で置換させた上で粉末粒子間の絶縁が可能となり、成形体中に含有される磁性粉の割合が高まって高透磁率化が達成されるため、結果として高飽和磁束密度で比抵抗が高くて優れた軟磁気特性を有する高周波用磁心を安価に作製できるようになり、この高周波用磁心に対して巻線を少なくとも巻回数１ターン以上巻回して成るインダクタンス部品においても、従来に無く安価で高性能なものとして作製できるため、工業上において極めて有益となる。
【発明を実施するための最良の形態】
【００２０】
最初に、本発明の高周波用磁心及びそれを用いたインダクタンス部品について、その技術的概要を簡単に説明する。
【００２１】
本発明者等は、様々な軟磁性金属粉末に対して軟磁性フェライト粉末を体積分率（体積比）で１〜１０％添加したとき、粉末充填性が改善されて成形体の透磁率が改善されることを発見した。又、ここで必要に応じてバインダを質量比で５％以下混合することにより、透磁率及び比抵抗の高い軟磁性材料による優れた磁心特性を持つ高周波用磁心を安価に作製できることを見い出した。更に、この高周波用磁心に対して巻線を少なくとも巻回数１ターン以上巻回して作製されるインダククンス部品においても、従来に無く安価で高性能なものとして作製できることを見い出した。
【００２２】
ここでの軟磁性金属粉末は、珪素鋼，パーマロイ，センダストといった周知の圧粉磁心材料として用いられている組成で作製されたものや、或いは非晶質合金粉末であっても良い。これに軟磁性フェライト粉末を体積比で１〜１０％添加することによって、容易に透磁率を向上させることが可能となる。体積比を１％以上としたのは、これより少ない添加量であると成形体の粉末充填率の向上効果が充分でなくなるためであり、１０％以下にしたのは、これより多い添加量であると成形体の粉末充填率が向上するよりも飽和磁束密度の劣化による透磁率の直流重畳特性が劣化するためである。又、バインダ量を５％以下にしたは、これより多い量であるとフェライト添加による成形体の粉末充填率の向上効果が得られないためであるが、粉末によってはバインダを添加しなくてもフェライト添加の効果が得られるために特にその下限値は問わない。
【００２３】
即ち、本発明の最良の形態に係る高周波用磁心の場合、軟磁性金属粉末に対する軟磁性フェライト粉末の体積分率を１〜１０％として成る合金混合粉末に対して質量比で５％以下のバインダを混合した混合物を成形して得られる成形体から成ることを基本とし、更に軟磁性フェライト粉末については、粒径０．１μｍ以下の粒子が軟磁性金属粉末における金属粒子間に存在して成るか、或いは粒径０．１μｍ以下の粒子が軟磁性金属粉末の表面を被覆して成るものである。但し、軟磁性フェライトの粒子径については、粒径が０．１μｍ以下のとき、顕著な成形体の粉末充填率の向上効果が得られるものであるが、基本的に粒子径は細かい程、粉末充填率が向上するために特にその下限値は問わない。
【００２４】
この高周波用磁心では、軟磁性金属粉末に軟磁性フェライト粉末を混合又は被覆した成形体から成ることにより、従来の圧粉磁心では必須とされていた粉末粒子間に介在する非磁性絶縁材を軟磁性フェライト粉末で置換することによって粉末粒子間の絶縁が可能となり、成形体中に含有される磁性粉の割合が高まって高透磁率化が達成される。ここで、軟磁性金属粉末を軟磁性フェライト粉末で被覆する方法として、所謂フェライトメッキ法を適用することによって、軟磁性金属粉末の表面に均一緻密に軟磁性フェライト粉末を被覆することが可能となる。フェライトメッキ法とは、第一鉄イオンを含む金属塩溶液に対して酸化剤を添加した反応液を適当なｐＨと溶液温度とで反応させてＦｅ３Ｏ４を生成する方法であって、この反応液に予め軟磁性金属粉末を投入しておくと、軟磁性金属粉末の表面を軟磁性フェライト粉末で均一に被覆することが可能である。例えば金属塩溶液中にＮｉイオン，Ｚｎイオンが存在するとＮｉＺｎフェライトが生成され、Ｍｎイオン，Ｚｎイオンが存在すると通常の高温焼成を経ることなくＭｎＺｎフェライトを作製することができる。通常０．１μｍ以下の軟磁性フェライトの粒子を焼結体の粉砕で作製するのは困難であるが、これを容易に作製する方法として、フェライトメッキ法を導入すれば非常に有効である。フェライトメッキ法で作製される軟磁性フェライト粉末の粒径は非常に細かいのが特徴であって、０．１μｍ以下の粒子径のスピネル型フェライト粉末を容易に作製することができるので、製造コストを考えると非常に有利である。因みに、ここでの金属塩溶液に予め軟磁性金属粉末を投入してから酸化剤を投入し、軟磁性金属粉末の表面を軟磁性フェライト粉末で均一に被覆する手法がフェライトメッキ法の有効な適用手法であるが、本発明者等はこれらの軟磁性金属粉末を成形してコイル等のインダクタンス部品における高周波用磁心として用いる場合、上述したように軟磁性フェライト粉末の被覆量とバインダの混合量とを特定な適量とすることにより、優れた磁心特性が得られることを見い出したものである。
【００２５】
更に、ここで反応液に界面活性剤を加えれば、軟磁性金属粉末の表面に一層均一に軟磁性フェライト粉末を被覆することが可能となる。これらの軟磁性フェライト粉末が混合又は被覆された軟磁性金属粉末を金型等で圧縮成形することによって、磁性粒子が高密度に充填された成形体を得ることができる。軟磁性金属粉末の作製法は、水アトマイズ法，ガスアトマイズ法，粉砕法，カルボニル法等を適用できるので、特に制限されない。軟磁性金属粉末の粒径は、例えば軟磁性金属粉末の粒子間が完全に絶縁され、しかも合金自体の比抵抗が高い非晶質合金粉末であったとしても、その渦電流損失を考えると１５０μｍが上限である。
【００２６】
ここで軟磁性金属粉末に非晶質合金粉末を使用すると、非晶質合金粉末は一般的に非常に硬いので高い圧力で成形体を成形しても殆ど保形性がないことにより、多少のバインダを添加することが有効である。但し、こうした場合においても従来よりも少ないバインダの添加量で高密度成形体が得られる。又、非晶質合金粉末を使用する場合、純鉄，珪素鋼の組成を有する粉末等、比較的硬度が柔らかい軟磁性金属粉末を体積比で５％〜５０％添加することが成形体の粉末充填率を向上させる上で一層有効である。更に、非晶質合金粉末の形状は球状に近い方が圧縮成形体を高密度化する上で有利である。加えて、非晶質合金粉末の長軸／短軸の比であるアスペクト比については、３を超えると成形体の粉末充填率が著しく低くなるため、１〜３の範囲であることが望ましい。
【００２７】
ところで、これらの高周波用磁心を成す成形体については、歪取り熱処理として、成形体の成形後に合金混合粉末に対してキュリー点以上の温度条件下で熱処理を施せば、コアロスが更に低下し、磁心としての有用性が更に高まる。このとき、合金混合粉末の粒子間の絶縁性を維持するため、粒子間の介在物の少なくとも一部にＳｉＯ２が含まれていれば望ましい（或いは介在物の全部がＳｉＯ２であっても良い）。即ち、上述したバインダを用いる際にシリコーン樹脂等の高温でＳｉＯ２に変化する物質を含有したものを用いると、圧縮成形体を熱処理して磁気特性の改善を図る上で非常に有利である。
【００２８】
このような手法により高周波用磁心を作製すれば、高飽和磁束密度で比抵抗が高いため、優れた軟磁気特性を有するものとなり、しかも係る高性能な製品を安価に作製することができる。
【００２９】
更に、このような高周波用磁心に対し、必要に応じて磁路の一部にギャップを設けた上で巻線を少なくとも巻回数１ターン以上巻回してインダクタンス部品を作製した場合においても、高磁界において高い透磁率を示す優れた軟磁気特性を示す製品を安価に製造することができる。
【００３０】
以下は、幾つかの実施例、並びに比較例を挙げ、本発明の高周波用磁心及びそれを用いたインダクタンス部品について、その製造工程を含めて具体的に説明する。
【００３１】
［実施例１］
実施例１では、先ず純水１リットルに対してＮ２を吹き込んで脱気しながらＦｅＣｌ２・４Ｈ２Ｏを１２ｇ、ＮｉＣｌ２・６Ｈ２Ｏを２ｇ、ＺｎＣｌ２を３ｇ溶解した反応液を作製し、この反応液にＮ２を吹き込んで９０℃に加熱し、更にＮａＯＨ水溶液を滴下してｐＨ９に保ち、１時間撹拌した後、基体となるＦｅ−６．５質量％Ｓｉ粉末を１００ｇ加えて合金材料粉末を得た。
【００３２】
次に、この合金材料粉末に対し、予め用意しておいた純水１リットルにＮａＮＯ２を２ｇ溶解した酸化液を２ミリリットル／分の速度で滴下して更に一時間撹拌し、撹拌終了後にＦｅ−６．５質量％Ｓｉ粉末を十分に水洗し、ろ過してから乾燥させて合金試料粉末を得た。
【００３３】
ここで得られた合金試料粉末（合金混合粉末）は黒褐色をしており、これをＸ線回折分析したところ、Ｆｅ−６．５質量％Ｓｉ相とスピネルフェライト相とが存在している金属／フェライト複合磁性粒子から成ることが判った。
【００３４】
図１は、本発明の実施例１に係る磁気コア（高周波用磁心）に用いられる合金混合粉末の細部組織を示す電子顕微鏡（ＳＥＭ）による拡大写真である。ここでは、Ｆｅ−６．５質量％Ｓｉ粉末表面にフェライト層を被覆した結果、合金混合粉末における金属／フェライト複合磁性粒子の形状がほぼ球状に近くなっており、圧縮成形体を高密度化する上で有利な様相となっていることを示している。
【００３５】
更に、得られた合金混合粉末に対して潤滑剤としてステアリン酸を０．１質量％混合し、９８０ＭＰａの圧縮条件下でトロイダル状の成形体として成形した後、この成形体をＡｒ雰囲気中５００℃で熱処理することにより、実施例１に係る磁気コアを作製した。
【００３６】
［比較例１］
比較例１では、Ｆｅ−６．５質量％Ｓｉ粉末に対して潤滑剤のステアリン酸を０．１質量％、絶縁剤のＳｉレジン０．５質量％を混合したものを９８０ＭＰａの圧縮条件下でトロイダル状の成形体として成形した後、この成形体をＡｒ雰囲気中５００℃で熱処理することにより、比較例１に係る磁気コア（高周波用磁心）を作製した。
【００３７】
図２は、本発明の実施例１に係る磁気コアに用いられる合金混合粉末（金属／フェライト複合磁性粒子）のＸ線回折特性Ｓ１を比較例１に係る磁気コアに用いられるＦｅ−６．５質量％Ｓｉ粉末のＸ線回折特性Ｓ２と対比してブラッグ反射角２θ（ｄｅｇ．）に対する強度（ａ．ｕ．）の関係で示したものである。但し、このＸ線回折にはＣｕ−Ｋターゲットを用いている。
【００３８】
図２からは、実施例１に係るＸ線回折特性Ｓ１の場合、比較例１に係るＸ線回折特性Ｓ２がＦｅ−６．５質量％Ｓｉ単相であるのに比べて、フェライト相及びＦｅ−６．５質量％Ｓｉから成ることが判る。
【００３９】
図３は、本発明の実施例１に係る磁気コアの周波数（ｋＨｚ）に対する複素透磁率（実部）μ′の特性Ｅ１を比較例１に係る磁気コアの周波数（ｋＨｚ）に対する複素透磁率（実部）μ′の特性Ｃ１と対比して示したものである。
【００４０】
図３からは、実施例１に係る磁気コアの特性Ｅ１の場合、比較例１に係る磁気コアの特性Ｃ１と比べて明らかに高い複素透磁率（実部）μ′を持ち、しかも特性Ｃ１の場合と同等の周波数特性を持っていることにより、一層工業的な利用価値が大きなものとなっていることが判る。
【００４１】
［実施例２］
実施例２では、先ず純水１リットルに対してＮ２を吹き込んで脱気しながらＦｅＣｌ２・４Ｈ２Ｏを１２ｇ、ＮｉＣｌ２・６Ｈ２Ｏを２ｇ、ＺｎＣｌ２を３ｇ溶解した反応液を作製し、この反応液にＮ２を吹き込んで９０℃に加熱し、更にＮａＯＨ水溶液を滴下してｐＨ９に保ち、１時間撹拌したものに対し、予め用意しておいた純水１リットルにＮａＮＯ２を２ｇ溶解した酸化液を２ミリリットル／分の速度で滴下してから一時間撹拌することによりＮｉＺｎフェライト粉末を得た。
【００４２】
次に、平均粒径２０μｍのＦｅ基アモルファス粉末に対して、得られたＮｉＺｎフェライト粉末を１質量％、潤滑剤としてステアリン酸を０．１質量％、バインダとしてレジン３質量％添加して十分に混錬してから４９０ＭＰａの圧縮条件下でトロイダル状の成形体として成形した後、１５０℃の温度で１時間でキュアすることにより、図４の外観斜視図に示されるような実施例２に係る円環板状の磁気コア（高周波用磁心）１を作製した。
【００４３】
更に、この磁気コア１に対して図５の外観斜視図に示されるような導体による巻線３を所定の巻回数で巻回することで実施例２に係るインダクタンス部品を作製した。
【００４４】
［比較例２］
比較例２では、Ｆｅ基アモルファス粉末に対して、潤滑剤としてステアリン酸を０．１質量％、バインダとしてレジン３質量％添加して十分に混錬してから４９０ＭＰａの圧縮条件下でトロイダル状の成形体として成形した後、１５０℃の温度で１時間でキュアすることにより、外観上は図４に示した場合と同様な比較例２に係る円環板状の磁気コア（高周波用磁心）１を作製した。
【００４５】
ここでも同様に、得られた磁気コア１に対して導体による巻線３を所定の巻回数で巻回することにより、外観上は図５の外観斜視図に示した場合と同様な比較例２に係るインダクタンス部品を作製した。
【００４６】
そこで、これらの実施例２に係るインダクタンス部品、並びに比較例２に係るインダクタンス部品について、磁気コア１の巻線に直流重畳電流（Ａ／ｍ）を段階別に変化させて流すことにより直流重畳磁界を生じさせながら１００ｋＨｚにおける複素透磁率（実部）μ′を測定したところ、直流重畳電流（Ａ／ｍ）の供給値０，３９５０，７９００，１１８５０に対してそれぞれ実施例２の複素透磁率（実部）μ′については２２．３，２０．０，１７．５，１６．３となり、比較例２の複素透磁率（実部）μ′については１８．５，１７．５，１５．９，１４．７となった。
【００４７】
この結果からは、実施例２のインダクタンス部品における磁気コア１は、比較例２のインダクタンス部品における磁気コア１と比べ、直流重畳電流（Ａ／ｍ）を流した場合でも高い複素透磁率（実部）μ′を有しており、チョークコイルのように大電流を流して使用する場合にも極めて有効であることが判る。
【００４８】
ところで、図４に示した円環板状の磁気コア１は、これを図６に示すようにギャップ２を設けた円環板状の磁気コア（高周波用磁心）１′として変形し、更にこのギャップ２を有する円環板状の磁気コア１′に対して図７に示すように導体による巻線３を所定の巻回数で巻回するようにしてインダクタンス部品を構成しても良く、こうした場合にも高磁界において高い透磁率を示す優れた軟磁気特性を示すものとなり、係る製品を安価に製造できる。
【産業上の利用可能性】
【００４９】
本発明の高周波用磁心は、高周波帯域で優れた軟磁気特性を有する製品を安価に得られる上、これに巻線を施して或るインダクタンス部品についても、従来に無く高周波帯域での特性が優れた製品を安価に製造できるものとなり、高性能な圧粉磁心を安価に作製できることにより、各種電子機器の電源用部品であるチョークコイル，トランス等のコイルのコア材料としての適用が好適である。
【図面の簡単な説明】
【００５０】
【図１】本発明の実施例１に係る磁気コアに用いられる合金混合粉末の細部組織を示す電子顕微鏡による拡大写真である。
【図２】本発明の実施例１に係る磁気コアに用いられる合金混合粉末（金属／フェライト複合磁性粒子）のＸ線回折特性を比較例１に係る磁気コアに用いられるＦｅ−６．５質量％Ｓｉ粉末のＸ線回折特性と対比してブラッグ反射角２θに対する強度の関係で示したものである。
【図３】本発明の実施例１に係る磁気コアの周波数に対する複素透磁率（実部）μ′の特性を比較例１に係る磁気コアの周波数に対する複素透磁率（実部）μ′の特性と対比して示したものである。
【図４】本発明の実施例２に係る円環板状の磁気コアを示した外観斜視図である。
【図５】図４に示す磁気コアに巻線を施して或るインタクタンス部品を示した外観斜視図である。
【図６】図４に示す円環板状の磁気コアを変形したものを示した外観斜視図である。
【図７】図６に示す磁気コアに巻線を施して成るインダクタンス部品を示した外観斜視図である。
【符号の説明】
【００５１】
１，１′  磁気コア（高周波用磁心）
２  ギャップ
３  巻線
【図１】
2006287004.tif 000003
【図２】
2006287004.tif 000004
【図３】
2006287004.tif 000005
【図４】
2006287004.tif 000006
【図５】
2006287004.tif 000007
【図６】
2006287004.tif 000008
【図７】
2006287004.tif 000009